FR 3007283 A1 20141226 FR 1455516 A 20140617 La présente invention se rapporte à un matériau de coloration hautement fonctionnel qui est utilisé pour des cosmétiques et analogues et qui produit une sensation d'utilisation excellente, et à un procédé de production d'un tel matériau. Des pigments organiques et des pigments inorganiques à base d'oxyde de fer ont été utilisés jusqu'à présent comme matériaux de coloration pour des cosmétiques, comme des fonds de teint, du fard à joues, des ombres à paupières et analogues. En outre, des micas, BN (nitrure de bore) et analogues, qui sont des poudres inorganiques tabulaires, sont mélangés avec ceux-ci dans le but d'améliorer une sensation d'utilisation. En général, des pigments de plusieurs couleurs comme le rouge, le jaune et le noir et des poudres inorganiques tabulaires sont mélangés avec des véhicules pour obtenir des tons de couleur optionnels et des sensations d'utilisation, et les mélanges sont soumis à des processus comme la dispersion, l'émulsion et analogue, moyennant quoi les produits cosmétiques sont produits. Cependant, les surfaces de matériaux colorants ont des propriétés individuellement différentes et diffèrent à la fois en ce qui concerne les formes et les tailles des particules, et de ce fait il est difficile de les contrôler uniformément ou d'une manière égale. De même, jusqu'à présent il y a eu le problème que les matériaux colorants ne sont pas uniformément étalés lorsqu'ils sont étendus sur la peau et que leurs tonalités de couleur changent en fonction des manières d'application ou d'extension. En outre, jusqu'à présent il y a également eu le problème que lorsqu'une poudre inorganique tabulaire est ajoutée afin d'améliorer la sensation d'utilisation, le matériau colorant et la poudre inorganique tabulaire sont présents séparément de sorte qu'un effet satisfaisant n'est pas obtenu. Il est divulgué dans le brevet japonais N° 3770536, en tant que technologie conventionnelle pour résoudre les problèmes évoqués ci-dessus, que les particules sphériques formées en utilisant du nitrure de bore tabulaire d'une forme fixe et des poudres inorganiques d'un diamètre de particule moyen comme composants essentiels sont rompues ou cassées en appliquant une pression appropriée, par exemple une pression appliquée avec les doigts et analogue pour revenir au nitrure de bore tabulaire initial et qu'un film cosmétique homogène peut être réalisé en mélangeant les poudres sphériques ci-dessus avec les cosmétiques. En outre, il est divulgué dans le JP-A-2003-104840 que le mélange de nitrure de bore, qui est traité sur une surface avec du savon métallique, améliore l'adhérence du cosmétique ou produit cosmétique à la peau et le maintien du cosmétique ou produit cosmétique sur la peau tout en conservant les mérites ou avantages du nitrure de bore, comme un bon glissement, une luminosité et analogue, et en ce que la peau est pourvue d'un brillant naturel lors du finissage. Documents de l'art antérieur : Document de brevet 1 : Brevet Japonais N° 3770536 Document de brevet 2 : JP-A-2003-104840 Toutefois, les problèmes décrits ci-dessus n'ont pas encore été suffisamment résolus jusqu'à présent par 25 les technologies classiques, comme décrit ci-dessus. A la lumière des problèmes et analogues des technologies classiques décrites ci-dessus, la présente invention tend à les résoudre, et elle a pour objectif de réaliser un matériau de coloration hautement fonctionnel 30 qui est utilisé pour des cosmétiques et analogues et qui procure une sensation d'utilisation excellente ou très agréable. A la lumière des problèmes classiques et analogues décrits ci-dessus, des recherches intensives réitérées 35 par les présents inventeurs se sont traduites par l'achèvement de la présente invention en appliquant uniformément un pigment sur les surfaces de poudres inorganiques incolores à blanches via une résine liante. C'est-à-dire que la présente invention comprend les points suivants (1) à (9). (1) Un matériau de coloration hautement fonctionnel, caractérisé par l'application uniforme d'un pigment sur les surfaces de poudres inorganiques tabulaires incolores à blanches par l'intermédiaire d'une résine liante. (2) Le matériau de coloration hautement fonctionnel tel que décrit au point (1) ci-dessus, dans lequel la poudre, inorganique tabulaire incolore à blanche est le mica ou le EN (nitrure de bore). (3) Le matériau de coloration hautement fonctionnel 15 tel que décrit au point (1) ci-dessus, dans lequel la résine liante est soluble dans de l'éthanol et insoluble dans l'eau. (4) Le matériau de coloration hautement fonctionnel tel que décrit au point (3) ci-dessus, dans lequel la 20 résine liante est une résine de carboxy bétaïne. (5) Le matériau de coloration hautement fonctionnel tel que décrit au point (1) ci-dessus, dans lequel la résine liante est une résine acrylique du type alcali-soluble. 25 (6) Le matériau de coloration hautement fonctionnel tel que décrit au point (1), dans lequel le matériau de coloration est un pigment organique, oxyde de fer, noir de carbone ou oxyde de titane à particules fines. (7) Le matériau de coloration hautement fonctionnel 30 tel que décrit au point (1), dans lequel des pigments de plusieurs couleurs sont appliqués aux surfaces des poudres inorganiques tabulaires incolores à blanches. (8) Un procédé de production du matériau de coloration hautement fonctionnel tel que décrit au point 35 (1) ci-dessus, caractérisé en ce qu'il comprend les étapes de : mélanger un pigment, une résine liante et un véhicule, disperser uniformément le mélange au moyen d'un organe de dispersion comme un broyeur à billes et 5 analogue, ajouter ensuite des poudres inorganiques tabulaires à la dispersion et les mélanger tout en agitant et retirer les poudres inorganiques tabulaires colorées par séparation centrifuge ou filtration, suivi 10 d'un séchage et d'un écrasement. (9) Un procédé de production du matériau de coloration hautement fonctionnel tel que décrit au point (1) ci-dessus, caractérisé en ce qu'il comprend les étapes de : 15 mélanger un pigment, une résine liante et un véhicule, disperser uniformément le mélange au moyen d'un organe de dispersion comme un broyeur à billes et analogue, 20 ajouter ensuite des poudres inorganiques tabulaires à la dispersion et les mélanger tout en agitant et sécher la dispersion au moyen d'un séchoir atomiseur. Conformément à la présente invention, un matériau 25 de coloration hautement fonctionnel produisant une sensation d'utilisation très agréable est obtenu, et lorsqu'il est utilisé pour des cosmétiques, comme des fonds de teint, des fards à joue, des ombres à paupière et analogue, les cosmétiques peuvent être améliorés en 30 une fonctionnalité comme une propriété d'étalement, une irrégularité de couleur, une propriété d'adhérence et analogue. En outre, même les poudres inorganiques tabulaires colorées en tant que telles peuvent adhérer à la peau, et de ce fait elles peuvent être utilisées 35 telles quelles sous la forme d'un produit cosmétique auquel il n'est pas nécessaire d'ajouter une huile et un composant de graisse, un agent de surface, un conservateur et analogue. L'invention sera mieux comprise, et d'autres buts, caractéristiques, détails et avantages de celle-ci 5 apparaîtront plus clairement dans la description explicative qui va suivre faite en référence à la figure 1 qui est une micrographie d'électrons des poudres inorganiques tabulaires colorées obtenues dans la présente invention et où un état dans lequel un oxyde de 10 fer (pigment rouge) est uniformément appliqué à la surface du BN (nitrure de bore) par l'intermédiaire d'un liant peut être observé. Les modes de réalisation de la présente invention seront maintenant expliqués en détail ci-dessous. 15 Les poudres inorganiques incolores à blanches qui constituent le matériau de base de la présente invention sont sélectionnées parmi le mica et le EN (nitrure de bore) qui sont habituellement utilisés pour des cosmétiques. Etant donné que les poudres précitées sont 20 tabulaires et possèdent une structurelaminée, la couche laminée est rompue ou cassée lorsqu'elles sont appliquées à la peau et étalées avec les doigts, grâce à quoi une sensation de toucher sec et lisse est obtenue, et de ce fait une quantité optimale de celles-ci est mélangée dans 25 beaucoup de cas. Cependant, alors qu'un diamètre de particule des poudres inorganiques tabulaires est de 1 à 100 pm, celui des pigments est de 0,1 à 1 pm, et elles sont différentes quant à leur diamètre de particule dans une grande mesure. Par conséquent, même si un produit 30 cosmétique est contrôlé à une tonalité de couleur prescrite (par exemple, beige clair) dans son ensemble, la tonalité de couleur a tendance à changer (changement de couleur et résidu de poudre blanche) lorsque le produit cosmétique est appliqué et étalé avec les doigts. 35 Les matières ci-dessus ne sont pas préférables pour un maquillage de finition. Des investigations ont été répétées par les présents inventeurs pour résoudre les problèmes décrits ci-dessus en supposant qu'un matériau de coloration, dont la séparation des couleurs est empêchée sans nuire aux 5 fonctions (glissement, étalement et analogue) des particules tabulaires, est obtenu par l'application d'un pigment en couche mince et de manière uniforme sur les surfaces des poudres inorganiques tabulaires, et ils ont fini par trouver que les poudres inorganiques tabulaires 10 colorées cibles sont obtenues en dispersant un pigment par l'intermédiaire d'une résine liante spécifique, et en mélangeant la dispersion avec les poudres inorganiques tabulaires. Les poudres inorganiques tabulaires utilisées dans 15 la présente invention sont de préférence incolores à blanches du point de vue de l'objet de celle-ci, et du mica et du BN (nitrure de bore) qui sont habituellement utilisés pour des applications cosmétiques sont de préférence utilisés. 20 En particulier, lorsqu'on accorde une grande importance au glissement et à l'étalement, du BN (nitrure de bore) est de préférence utilisé. Dans ce contexte, le terme "incolore à blanc" désigne l'un quelconque parmi transparent, translucide, 25 trouble ou blanc, et il inclut un état dans lequel la lumière passe complètement, un état dans lequel la lumière passe partiellement et un état dans lequel la lumière ne passe pas du tout. De même, les poudres inorganiques tabulaires blanches peuvent être colorées 30 aussi longtemps que les effets du pigment utilisé dans la présente invention ne sont pas altérés ou modifiés. Le BN (nitrure de bore) SHP-3, SHP-7 et analogue fabriqué par la société Mizushima Ferroalloy Co., Ltd. peut être utilisé en tant que produit disponible dans le 35 commerce. Les pigments pour utilisation dans des cosmétiques ordinaires peuvent être utilisés comme pigment adhérant aux surfaces des poudres inorganiques tabulaires. On peut utiliser, par exemple, le Tarox BL-100P (noir d'oxyde de fer, fabriqué par Titan Kogyo, Ltd.), Tarox R516L (rouge d'oxyde de fer, fabriqué par Titan Kogyo, Ltd.), Tarox LLXL0 (jaune d'oxyde de fer, fabriqué par Titan Kogyo, Ltd.), Rouge N° 204 (rouge de pigment organique, fabriqué par Kishi Kasei Co., Ltd.), Jaune N° 4 laque d'aluminium (pigment organique jaune, fabriqué par Kishi Kasei Co., Ltd.) et analogue. 10 Il est important pour une dispersion uniforme du pigment et une adhérence de celui-ci aux surfaces des poudres inorganiques tabulaires de sélectionner une résine liante, et cela constitue la base de la technologie en accord avec la présente invention. Pour 15 les performances de la résine liante sont requis trois facteurs, à savoir (1) la dispersion fine du pigment et sa stabilisation, (2) l'adhérence du pigment aux surfaces des poudres inorganiques tabulaires et (3) pas d'élution du pigment par l'eau et l'huile et la graisse. Diverses 20 investigations à cette fin ont permis de trouver une résine liante qui est soluble dans de l'éthanol et insoluble dans l'eau, et de contribuer à compléter la présente invention. Plus spécifiquement, la résine de carboxy bétaïne qui est dissoute dans de l'éthanol est 25 utilisée comme résine liante. De même, le même effet peut être obtenu également en utilisant une résine acrylique du type alcali-soluble, comme autre moyen. Plus spécifiquement, la résine acrylique du type alcali-soluble est ajoutée à de l'eau, 30 et la solution est réglée à un pH de 7 à 9 par un agent de réglage de pH, comme l'ammoniac et analogue, moyennant quoi la solution de résine peut être obtenue. Les poudres colorées ciblées peuvent être obtenues en dispersant le pigment dans la solution ci-dessus, en ajoutant les 35 poudres inorganiques tabulaires à la dispersion, suivi d'agitation et de séchage. La caractéristique additionnelle de la présente invention inclut que plusieurs couleurs et types de pigments peuvent être amenés à adhérer aux surfaces des poudres inorganiques tabulaires. Usuellement, un fond de teint est coloré en mélangeant des pigments blanc, noir, rouge et jaune afin de s'adapter aux couleurs de la peau de diverses personnes, et dans certains cas, il y a des défauts comme un léger écart de la couleur en fonction de l'état de dispersion du pigment, une différence entre la couleur de la solution et la couleur appliquée (couleur produite en étalant le produit cosmétique avec les doigts) et un changement de la tonalité de la couleur et de la brillance provoqués par la transpiration. Les solutions de pigment des couleurs respectives comprenant le pigment, la résine liante et le véhicule sont préparées dans la présente invention, et elles peuvent être mélangées pour régler le mélange à une tonalité de couleur prescrite. Les poudres inorganiques tabulaires sont ajoutées aux préparations ci-dessus et sont agitées, par quoi les pigments de plusieurs couleurs peuvent adhérer aux surfaces des poudres inorganiques tabulaires. Dans ce cas, une unité des poudres inorganiques tabulaires est réalisée avec une tonalité de couleur prescrite, et de ce fait un écart de la couleur et un changement dans la couleur appliquée ont moins tendance à se produire. Exemples La présente invention sera expliquée plus en détail en se reportant aux exemples, mais la présente invention 30 n'est pas limitée aux exemples décrits ci-dessous. Exemple 1 Tarox R516L (rouge d'oxyde de fer, fabriqué par Titan Kogyo, Ltd.) 20,0 % en masse Yukaformer R202 (résine carboxy bétaïne, fabriquée 35 par Mitsubishi Chemical Corporation) 10,0 % en masse Ethanol 70,0 % en masse Les composants ci-dessus ont été mélangés avec agitation, et ensuite le pigment a été dispersé uniformément au moyen d'un broyeur à billes, moyennant quoi une dispersion de pigment (Rouge 1) a été obtenue. Dispersion de pigment (Rouge 1) 10,0 % en masse Ethanol 60,0 % en masse Nitrure de bore (SHP-3, fabriqué par Mizushima Ferroalloy Co., Ltd. 30,0 % en masse Les composants ci-dessus ont été mélangés avec 10 agitation, et ensuite le surnageant a été retiré par séparation centrifuge pour retirer le nitrure de bore coloré. De l'éthanol, 40,0 % en masse, a été ajouté au nitrure de bore coloré, 10 % en masse étant retirés, et 15 le mélange a été soumis à nouveau à l'agitation et à la séparation centrifuge, moyennant quoi le pigment qui n'avait pas adhéré au nitrure de bore a été retiré. Ensuite le mélange a été séché et écrasé, moyennant quoi le nitrure de bore coloré cible a pu être obtenu. 20 Exemple 2 Tarox LLXLO (jaune d'oxyde de fer, fabriqué par Titan Kogyo, Ltd.) 20,0 % en masse Luvimer 100P (résine acrylique du type alcali- soluble, fabriquée par BASF A.G. 4,0 % en masse 25 Eau 76,0 % en masse Une quantité appropriée d'un agent de réglage de pH a été mélangée avec les composants mélangés ci-dessus avec agitation de sorte qu'un pH a été réglé à 8, et ensuite le pigment a été dispersé uniformément au moyen 30 d'un broyeur à billes, et de ce fait une dispersion de pigment (Jaune 1) a été obtenue. Dispersion de Pigment (Jaune 1) 10,0 % en masse Eau 60,0 % en masse Nitrure de bore (SHP-7, fabriqué par Mizushima 35 Ferroalloy Co., Ltd. 30,0 % en masse Les composants ci-dessus ont été mélangés avec agitation, et ensuite le surnageant a été retiré par séparation centrifuge pour sortir le nitrure de bore coloré. De l'eau, 40,0 % en masse, a été ajoutée au nitrure de bore coloré, 10,0 % en masse retiré, et le mélange a été soumis à nouveau à l'agitation et à la séparation centrifuge, moyennant quoi le pigment qui n'avait pas adhéré a été retiré. Puis, le mélange a été séché et écrasé, et de ce fait le nitrure de bore coloré cible a pu être obtenu. Evaluation : De l'eau a été ajoutée aux nitrures de bore colorés obtenus dans l'Exemple 1 et l'Exemple 2, et les mélanges ont été agités et laissés au repos pendant une journée et une nuit complètes. En observant l'eau après son repos, elle est restée sans couleur et transparente, et on a pu confirmer que le pigment n'a pas été élué du nitrure de bore. En outre, le nitrure de bore coloré formé par le procédé décrit ci-dessus a été ajouté à une préparation de fond de teint classique pour trouver qu'un produit cosmétique, exempt d'écarts de couleurs, et qui a été bien étalé en appuyant légèrement avec les doigts, a pu être obtenu. De plus, le nitrure de bore coloré formé a été appliqué sur une peau tel quel sous la forme de poudres, en trouvant qu'il pouvait être utilisé comme un fond de teint qui a été bien étalé en une couche mince. Un produit cosmétique hautement fonctionnel qui s'étale bien et qui entraîne moins de modifications de couleur et moins de séparations de couleurs peut être réalisé dans des fonds de teint, des fards à joue, des ombres à paupière et analogues. De même, le matériau de coloration de la présente invention peut être utilisé comme un cosmétique même sous forme de poudres uniquement, et de ce fait il n'est pas nécessaire que des graisses et huiles, un agent de surface et un conservateur soient ajoutés à celui-ci, ce qui permet de réaliser un produit cosmétique qui est moins irritant pour la peau. REVENDICATIONS1. Matériau de coloration hautement fonctionnel, caractérisé en ce qu'il comprend un pigment uniformément appliqué sur les surfaces de poudres inorganiques tabulaires incolores à blanches par l'intermédiaire d'une résine liante. 2. Matériau de coloration hautement fonctionnel selon la revendication 1, caractérisé en ce que la poudre 10 inorganique tabulaire incolore à blanche est le mica ou le BN (nitrure de bore). 3. Matériau de coloration hautement fonctionnel selon la revendication 1, caractérisé en ce que la résine liante est soluble dans de l'éthanol et est insoluble 15 dans l'eau. 4. Matériau de coloration hautement fonctionnel. selon la revendication 3, caractérisé en ce que la résine liante est une résine de carboxy bétaïne. 5. Matériau de coloration hautement fonctionnel 20 selon la revendication 1, caractérisé en ce que la résine liante est une résine acrylique du type alcali-soluble. 6. Matériau de coloration hautement fonctionnel selon la revendication 1, caractérisé en ce que le pigment est un pigment organique, oxyde de fer, noir de 25 carbone ou oxyde de titane à particules fines. 7. Matériau de coloration hautement fonctionnel selon la revendication 1, caractérisé en ce que des pigments de plusieurs couleurs sont appliqués aux surfaces des poudres inorganiques tabulaires incolores à 30 blanches. 8. Procédé de production d'un matériau de coloration hautement fonctionnel selon la revendication 1, caractérisé en ce qu'il comprend les étapes de : mélanger un pigment, une résine liante et un 35 véhicule,disperser ensuite uniformément le mélange au moyen d'un organe de. dispersion comme un broyeur à billes et analogue, ajouter ensuite des poudres inorganiques tabulaires 5 à la dispersion et les mélanger tout en agitant, et sortir les poudres inorganiques tabulaires colorées par séparation centrifuge ou filtration, suivi de séchage et d'écrasement. 9. Procédé de production du matériau de coloration 10 hautement fonctionnel selon la revendication 1, caractérisé en ce qu'il comprend les étapes de : mélanger un pigment, une résine liante et un véhicule, disperser ensuite uniformément le mélange au moyen 15 d'un organe de dispersion comme un broyeur à billes et analogue, ajouter ensuite des poudres inorganiques tabulaires à la dispersion et les mélanger tout en agitant et sécher la dispersion au moyen d'un séchoir 20 atomiseur.